(57)【要約】【課題】  従来の単調な形態のフロック加工品を変化に富んだものにする。【解決手段】  繊維長の短いフロックを２層、とくに３層、４層に重ねて植毛する。すなわち、接着剤２を塗布した基材１の表面にフロック３を植毛し接着剤を硬化させて形成した１層目の植毛面上に、接着剤４を塗布しフロック５を植毛して２層目を形成し、２層目の接着剤が半ば硬化した状態の植毛面をブラッシング若しくは形押し（押圧）して直立状態のフロックを傾け・寝かせると共に一部のフロックを掻き取って接着剤を硬化させ、２層からなる積層フロック加工品に加工する。以下同様にして、積層フロック加工品の植毛面に任意の数の層構成からなるフロック物品を加工することができる。層毎のフロックの素材や特性、色調を適宜に組み合わせ所望の色相、風合いに加工できる。【選択図】図１
2006181402.tif 000002
【特許請求の範囲】
【請求項１】
接着剤を塗布した基材表面に静電気、散布、吹付け、振動等を用いてフロックを植毛し接着剤を硬化させて形成した１層目の植毛面上に、２層目の植毛層として、接着剤を塗布しフロックを植毛し接着剤が半ば硬化した状態で植毛面をブラッシングして２層目に植毛された直立状態のフロックを傾け・寝かせて接着剤を硬化させ、あらたな植毛層を積層形成する、ことを特徴とする積層フロック加工方法。
【請求項２】
請求項１に記載の積層フロック加工方法により加工した積層フロック加工品の植毛面に、３層目の植毛層として、接着剤を塗布しフロックを植毛し接着剤が半ば硬化した状態で植毛面をブラッシングして３層目に植毛された直立状態のフロックを傾け・寝かせて接着剤を硬化させて、３層目の植毛層を積層形成する、ことを特徴とする積層フロック加工方法。
【請求項３】
請求項２に記載の積層フロック加工方法を繰り返して所要数の植毛層を積層形成する、ことを特徴とする積層フロック加工方法。
【請求項４】
ブラッシングにより直立状態のフロックを傾け・寝かせると共にフロックの一部を掻き取った後、接着剤を硬化させる、ことを特徴とする請求項１、２又は３に記載の積層フロック加工方法。
【請求項５】
１層目に使用する接着剤の塗布厚さよりも２層目以降の各層に使用する接着剤の塗布厚さを小さくする、ことを特徴とする請求項１〜４のいずれかに記載の積層フロック加工方法。
【請求項６】
１層目に使用するフロックの繊維長よりも２層目以降に使用するフロックの繊維長を短くする、ことを特徴とする請求項１〜５のいずれかに記載の積層フロック加工方法。
【請求項７】
２層目以降を形成する際、任意の層において、ブッラシングに替え接着剤が半ば硬化した状態で植毛面を形押しして直立状態のフロックを傾け・寝かせる、ことを特徴とする請求項１〜６のいずれかに記載の積層フロック加工方法。
【請求項８】
請求項１〜７のいずれかに記載の積層フロック加工方法を用いて表面加工された、ことを特徴とする積層フロック加工物。
【発明の詳細な説明】
【技術分野】
【０００１】
本発明は、成形体、布帛、フィルムなどを含めた各種成形物の表面にフロック（毛羽状の短繊維、パイルともいう）を複数層に重ねて植毛する積層フロック加工方法及び積層フロック加工物に関する。
【背景技術】
【０００２】
フロック加工方法は、従来から成形物の表面をビロード状、スエード調に形成するため、成形物表面にフロックを植毛する手段として広く利用されている。その多くはベースとなる基材の表面に接着剤を塗布しその表面に０．５〜５ｍｍの長さのフロックの一端をを差し込み垂直に固着させるものであって、自動車の内装、椅子張り、ケース類・玩具、衣料用布帛などの表面加工に用いられていた。接着剤表面にフロックを万遍なく差し込み固着させる手段には、主として高電圧の静電気を利用する方法が用いられているが、このほかにも散布、吹付けや振動などを利用する方法が用いられている。
【０００３】
【特許文献１】特開２０００−０２５１３５号公報
【発明の開示】
【発明が解決しようとする課題】
【０００４】
従来の静電気植毛やスプレーガンによるフロック加工方法は、実施上の制約から長いフロックを植毛できなかった。すなわち、フロックが長いとフロック同士が交絡し均一な分散状態を得られない、植毛されなかった余分なフロックのリサイクル率が低くコスト高になる等の理由により、実際に使用できるフロックの長さは比較的短いものに限られていた。例えば、分散性の点から繊度３．３ｄｔｅｘのナイロン６短繊維からなるフロックの実用的な加工範囲は繊維長１．５ｍｍ程度までである。また、繊度が１．１ｄｔｅｘのナイロン６からなるフロックを使用する場合には、繊維長が１ｍｍを超えるようになるとフロックの利用率が低下しコストアップが問題になる。繊度の大きなフロックを用いればナップ（表面毛羽）長さの大きなフロック加工品に加工することができるが、柔軟性の乏しい剛直なものになる。これらの制約のために、従来のフロック加工方法による植毛表面は、変化に乏しい単調なものになり、深みのある、あるいは凹凸等のある変化に富んだ表面に加工することができないという欠点があった。本発明は、前記の欠点の解決を課題に、研究・試行錯誤を繰り返して完成されたものである。
【課題を解決するための手段】
【０００５】
本発明に係るフロック加工方法は、フロックを少なくとも２層、とくに３層、４層と多層に重ねて植毛することにより前記の課題を解決するものである。すなわち、接着剤を塗布した基材表面に静電気、散布、吹付け、振動等を用いてフロックを植毛し接着剤を硬化させて形成した１層目の植毛面上に、２層目の植毛層として、接着剤を塗布しフロックを植毛し、接着剤が半ば硬化した状態で植毛面をブラッシングして２層目に植毛された直立状態のフロックを傾け・寝かせると共に、必要により一部のフロックを掻き取って接着剤を硬化させ、あらたな植毛層を積層形成する。さらに、前記の２層構成の積層フロック加工品の植毛面に、３層目の植毛層として、接着剤を塗布しフロックを植毛し、接着剤が半ば硬化した状態で植毛面をブラッシングして３層目に植毛された直立状態のフロックを傾け・寝かせると共に、必要により一部のフロックを掻き取って接着剤を硬化させ、あらたな植毛層を積層形成する。以下同様にして任意の複数層から構成された積層フロック加工物を加工することができる。
【発明の効果】
【０００６】
本発明に係る積層フロック加工方法を利用することにより、フロック加工物は、１層目のフロックの多くが直立した状態で、２層目以降のフロックが、植毛され、接着剤が半ば硬化した状態で刷毛等を用いブラッシング若しくは形押しにより傾けられ寝かされ、あるいは一部が掻き取られることにより、植毛面に凹凸を生じバルキィになって変化に富んだものになる。さらに、各層に植毛するフロックの種類を任意に替えることができるので、ブラッシングによって各層のフロックを表面に出現させ、フロック加工物に変化に富んだ独特の色相や風合い、感触等を付与できる効果を奏する。すなわち、層毎のフロックの素材や特性、色相を適宜に組み合わせて所望の感触、風合いを容易に表現できるようになり、あるいは３層、４層と層の数を重ねることによって植毛面を深みのあるものにすることができる。
【発明を実施するための最良の形態】
【０００７】
本発明を具体的な事例を挙げつつ説明する。まず、本発明積層フロック加工物に使用する繊維の種類は、各層において特段の制限はなく、木綿、絹、羊毛などの天然繊維、レーヨン、アセテートなどの半合成繊維、ナイロン等、従来から植毛に利用されているフロックを、目的に応じて適宜に選択し、組み合わせて用いることができる。各層毎に繊度、繊維長、染色などが異なるフロックを用いてもよく、また、種類の異なるフロックを混合して用いることもできる。一方で本発明においては、各層で使用するフロックのいずれもが最終的に本発明の積層フロック加工物の色相、風合などの決め手になると共に、多様な積層フロック加工物を可能にするので、その選択は極めて重要である。
【０００８】
本発明においては、一般に硬いフロックを基材面に近い下層に、柔らかなフロックを上層、すなわち表面層側に配することが多い。たとえば、各層に同一素材のフロックを植毛する場合、繊度の大きなあるいは繊維長の大きなフロックを下層に配して、上層になるに従って繊度の小さな、あるいは繊維長の短いフロックからなる植毛層を重ねる。従来から試みられている繊維長の長いフロックを用い単一層に植毛するのに較べて、ラフな感じの外観に対してソフトな感触をもった、バルキーな風合いのフロック加工を施すことができる。羊毛と絹とを組み合わせて用いる場合には、羊毛フロックを下層に絹フロックを上層に重ねるとよい。
【０００９】
本発明に使用する接着剤は、通常のフロック加工用の接着剤であればよく、特別なものを要しない。接着剤の塗布にも特別な手段を必要とせず公知の手段、例えばスプレーガンや捺染スクリーンを用いて塗布する。各層に使用する接着剤は同じものでよいが、好ましくは１層目を形成する植毛層に多少堅くても接着力の強いものを用いる。２層目以降の植毛層には、風合いとの兼ね合いで少々柔軟な接着剤の利用が好ましく、かつ使用する接着剤の量は可能な限り少量に留めることが望ましい。塗布量は、少なすぎるとフロックが剥落しやすく、多すぎると植毛面が剛直になるので、フロックの選定と共に経験と試作とにより慎重に決める必要がある。一般に塗布にはスプレーガンを用いる。植毛には静電気法、散布法、吹付法や振動法を随時、選択して用いればよい。
【００１０】
本発明に係る積層フロック加工方法について、図１を参照し具体的に説明する。図１は本発明の加工手順を判りやすく模式的に例示したものであり、その記載によって本発明を限定するものではない。まず、フロック加工を施す基材１の表面に適量の接着剤２を塗布し、フロック３を、例えば静電気により飛翔させ一端を接着剤２中に差し込んで直立させ、接着剤２を硬化させて、図１（ａ）に例示されるようなフロックを直立させた、従来の一般的な植毛加工の表面状態にする。
【００１１】
ついで２層目のフロックを植毛するため、図１（ｂ）に例示したように１層目の植毛面に２層目の接着剤４を塗布する。通常、塗布量は１層目の場合に較べて少量でよい。直立状態にある１層目のフロックの一部が２層目に塗布した接着剤４により傾くが、大部分は直立状態を維持できる程度に塗布することが望ましい。そして２層目の接着剤層に２層目のフロック５を植毛する。植毛手段にとくに制限はなく、スプレー法など実施が容易で有利な手段を適宜に選択すればよい。フロック５を植毛した後、接着剤４が半ば硬化した半硬化の状態、一般的には接着剤４が完全硬化するのに要する時間の数〜数十分の１の時間が経過した時に、植毛表面をブラッシングし、あるいは形押しして接着剤４が完全硬化する前にフロック５を傾斜させ寝かせ、必要によりフロック５の一部を掻き取る。フロックの一部を掻き取ることによって植毛面をバルキーにすることができる。
【００１２】
本発明積層フロック加工方法においては、前記の接着剤が半ば硬化した状態でのブラッシングあるいは形押しする操作が重要である。ブラッシングのタイミング、強さなどの具体的な操作条件は、所望の風合い、選択した接着剤の硬化特性、塗膜の厚さ、フロックの剛性などによって決まるものであるが、現実には経験と試作とによって判断することになる。そして接着剤４を硬化させ、図１（ｃ）に例示されるような２層構成の本発明積層フロック加工物に加工する。
【００１３】
さらに前記２層構成の積層フロック加工物の植毛面に３層目の接着剤６を塗布しフロック７を植毛し、３層目の接着剤６が半ば硬化した状態の時に、植毛面をブラッシングし、あるいは形押しして接着剤６が完全硬化する前にフロック７を傾斜させ寝かせ、必要によってはフロック７の一部を掻き取った後、接着剤４を硬化させて、図１（ｄ）に示されるような３層構成の積層フロック加工物に加工する。同様にして４層目を、以下同様にして所要数のフロック層に積層することができる。
【００１４】
本発明に係る積層フロック加工物の外観、感触などの特長を具現するには、２〜４層、とくに３，４層構成の積層フロック加工物が好適である。本発明においては、容易に部分的に異なる構成のフロックを配することも容易である。目的によっては、任意の層においてブラッシングに替え植毛面を形押ししてもよく、両者を併用することもできる。また、植毛面の一部をマスキングしてブラッシングし、あるいは部分的に形押しすることによって植毛面に立体的な模様を付加することもできる。
【実施例１】
【００１５】
従来の植毛加工法に従いＡＢＳ樹脂製自動車用内装部品の表面にスプレーガンを用いてアクリル共重合樹脂接着剤（（ヨドゾールＡＡ７６：日本ＮＳＣ（株）製）を厚さ６０〜８０μｍを塗布した後、ハンドタイプの植毛用スプレーガンを用い緑色に染色した繊維長０．８ｍｍ、繊度１．７ｄｔｅｘのナイロン６６からなるフロックを吹き付け、８０℃の雰囲気下３０分間、加熱・乾燥して１層目の植毛を行った。
【００１６】
つぎに、１層目の植毛面の表面にスプレーガンを用い前記と同じ接着剤を厚さ２０〜４０μｍに塗布した。この接着剤塗布面に、黄緑色に染色した繊維長０．５ｍｍ、繊度０．９ｄｔｅｘのナイロン６からなるフロックを前記植毛用スプレーガンを用い吹き付けて２層目の植毛を行った。植毛面を８０℃の雰囲気下において３分間、加熱・乾燥した後の、半ば硬化した状態の植毛表面をブラッシングして植毛を傾け・寝かせると共にフロックの一部を掻き取った。さらに８０℃の雰囲気下３０分間加熱乾燥して接着剤を硬化させ２層構成の本発明積層フロック加工部品にした。植毛表面は従来の１層のフロック加工部品の表面に較べ、はるかに深みのある、天然の苔に似た新鮮な風合いがあった。
【実施例２】
【００１７】
スプレーガンを用い、ポリプロピレン樹脂製自動車用大型内装部品の表面にプライマー（プライマーＫＢＫ６５Ｋ２−Ｋ：日本ＮＳＣ（株）製）を厚さ約１０μｍに塗布してプライマー処理を施した。さらに、実施例１において用いたアクリル共重合樹脂接着剤を厚さ６０〜８０μｍを塗布した後、ハンドタイプの植毛機を用い、濃緑色に染色した繊維長０．８ｍｍ、繊度１．７ｄｔｅｘのナイロン６６とこれと同色の繊維長１．０ｍｍ、繊度１．７ｄｔｅｘのナイロン６６とを１：０．５の比率で混合したフロックを植毛し、８０℃の雰囲気下３０分間、加熱・乾燥して１層目の植毛を行った。
【００１８】
つぎにアクリル共重合エマルジョン（テイサンレジンＡ３６１１：帝国化学産業（株）製）を厚さ４〜６μｍに塗布した後、黄緑色に染色した繊維長０．５ｍｍ、繊度０．９ｄｔｅｘのナイロン６６と黄緑色に染色した繊維長０．５ｍｍ、繊度３．３ｄｔｅｘのレーヨンとを１：１の比率で混合したフロックを前記と同じ植毛機を用い２層目の植毛を行い、８０℃の雰囲気下３分間、加熱・乾燥した後の、半ば硬化した状態の植毛表面を刷毛でブラッシングして、２層目の植毛を傾けフロックの一部を掻き取った。さらに８０℃の雰囲気下２０分間加熱・乾燥して接着剤を硬化させて、ボリューム感のある２層構成の積層フロック加工部品に仕上げることができた。
【実施例３】
【００１９】
実施例２と同様にして、ポリプロピレン樹脂製自動車用内装部品の表面に１層目の植毛を行った。つぎに前記１層目の植毛面に、実施例２において使用したアクリル共重合エマルジョンを厚さ２０〜４０μｍに塗布した後、黄緑色に染色した繊維長０．５ｍｍ、繊度０．９ｄｔｅｘのナイロン６６からなるフロックをハンドタイプの植毛器を用いて２層目の植毛を行い、８０℃の雰囲気下３分間、加熱・乾燥した後の、半ば硬化した状態の植毛表面を刷毛でブラッシングして植毛を傾け寝かした後、８０℃の雰囲気下３０分間加熱・乾燥して接着剤を硬化させて２層目のフロック加工を行った。
【００２０】
さらに２層目のフロック加工面に、３層目の接着剤として２層目に用いたのと同じアクリル共重合エマルジョンを厚さ１０〜２０μｍにスプレー塗布した後、黄緑色に染色した繊維長０．５ｍｍ、繊度３．３ｄｔｅｘのレーヨンからなるフロックを前記と同じ植毛機を用い３層目の植毛を行った。そして、８０℃の雰囲気下３分間、加熱・乾燥して接着剤を半ば硬化させ、植毛表面を刷毛でブラッシングして植毛を傾け寝かし、フロックの一部を掻き取った後、８０℃の雰囲気下３０分間加熱・乾燥して接着剤を硬化して、３層構成の多層フロック加工部品に仕上げた。繊度の大きなナイロン６６層と小さいナイロン６６層にレーヨン層を積層することによる、独特の表面効果のあるフロック部品に加工することができた。
【実施例４】
【００２１】
ＡＢＳ樹脂製小物入れ用基材の外側に実施例１と同様にして接着剤を塗布し、ダークブラウンに染色された繊維長０．８ｍｍ、繊度３．３ｄｔｅｘのナイロン６６を植毛し、８０℃の雰囲気下３０分間加熱・乾燥して接着剤を硬化させ１層目の植毛を行った。さらに１層目に重ねてスプレーガンを用いて同じ接着剤を１０〜２０μｍ塗布した後、ベージュ色に染色した繊維長０．５ｍｍ、繊度０．９ｄｔｅｘのナイロン６６を植毛用スプレーガンを用い２層目の植毛を行った。８０℃の雰囲気下３分間、加熱・乾燥した後の、半ば硬化した状態の植毛表面を刷毛でブラッシングして植毛を傾け寝かした。この植毛表面に井型模様を押印し８０℃の雰囲気下２０分間、加熱・乾燥して植毛を安定化した。シャープな井型模様のあるバルクで好感触、品のよい小物入れを加工することができた。
【産業上の利用可能性】
【００２２】
本発明は、従来のフロック加工品と同様の産業分野に幅広く利用できるのは当然であるが、従来品に比較してフロック加工に立体的な要素が付加され、素材の多様な組合せが可能になって、所望の外観、色相、感触、風合いを現出し易いので、とくに高級品向けの利用可能性が高いものと期待される。
【図面の簡単な説明】
【００２３】
【図１】本発明の加工手順を判りやすく模式的に例示した図面
【符号の説明】
【００２４】
１：  基材                          ２：  １層目に塗布された接着剤
３：  １層目に植毛されたフロック    ４：  ２層目に塗布された接着剤
５：  ２層目に植毛されたフロック    ６：  ３層目に塗布された接着剤
７：  ３層目に植毛されたフロック    
【図１】
2006181402.tif 000003